(57)【要約】      （修正有）【課題】ろ水性と保水性を兼ね備えた人工培養土を提供する。【解決手段】架橋されたセルロース繊維を含む人工培養土であり、セルロース繊維はリン酸基又はリン酸基由来の置換基を有し、少なくとも一部において、リン酸基又はリン酸基由来の置換基が架橋している塊状物の人工培養土であり、セルロース繊維の含有量は、人工培養土の全固形分質量に対して９０質量％以上である人工培養土である。体積変化率が３０％以下であり、水分率が１３０％以上とする。【選択図】図２
2018130089.tif 000002
【特許請求の範囲】
【請求項１】
架橋されたセルロース繊維を含む人工培養土。
【請求項２】
前記セルロース繊維はリン酸基又はリン酸基由来の置換基を有し、
前記セルロース繊維の少なくとも一部において、前記リン酸基又はリン酸基由来の置換基が架橋している請求項１に記載の人工培養土。
【請求項３】
塊状物である請求項１又は２に記載の人工培養土。
【請求項４】
前記セルロース繊維の含有量は、前記人工培養土の全固形分質量に対して９０質量％以上である請求項１〜３のいずれか１項に記載の人工培養土。
【請求項５】
下記式（ａ）により算出される体積変化率が３０％以下である請求項１〜４のいずれか１項に記載の人工培養土。
式（ａ）：
体積変化率（％）＝（イオン交換水に２４時間浸漬した後の人工培養土の体積−イオン交換水に浸漬する前の人工培養土の体積）／イオン交換水に浸漬する前の人工培養土の体積×１００
【請求項６】
下記式（ｂ）により算出される水分率（％）が１３０％以上である請求項１〜５のいずれか１項に記載の人工培養土。
式（ｂ）：
水分率（％）＝（人工培養土をイオン交換水に２４時間浸漬した後、２５℃、相対湿度５０％の環境下に２４時間静置した後の人工培養土の質量−イオン交換水に浸漬する前の人工培養土の質量）／イオン交換水に浸漬する前の人工培養土の質量×１００
【請求項７】
セルロース繊維に置換基を導入する工程と、
前記置換基を有するセルロース繊維を成形し成形物を得る工程と、
前記成形物を加熱する工程と、を含む人工培養土の製造方法。
【発明の詳細な説明】
【技術分野】
【０００１】
本発明は、人工培養土に関する。具体的には、本発明はセルロース繊維を含む人工培養土に関する。
【背景技術】
【０００２】
従来、セルロース繊維は、衣料や吸収性物品、紙製品等に幅広く利用されている。セルロース繊維としては、繊維径が１０μｍ以上５０μｍ以下の繊維状セルロースに加えて、繊維径が１μｍ以下の微細繊維状セルロースも知られている。
【０００３】
近年は、セルロース繊維を用いた人工培養土の開発も行われている。例えば、特許文献１には、繊維を造粒してなる繊維塊状体を有する人工土壌粒子が開示されている。ここでは、人工土壌粒子は、繊維塊状体の初期の吸水性を高める吸水促進材やバインダー成分を含んでいる。特許文献１では、吸水促進材やバインダー成分を溶融させ、繊維同士を固着することで人工土壌粒子を作製している。
【先行技術文献】
【特許文献】
【０００４】
【特許文献１】特開２０１６−１０６６２９号公報
【発明の概要】
【発明が解決しようとする課題】
【０００５】
人工培養土には、天然用土と同等もしくはそれ以上の機能が求められる場合がある。例えば、人工培養土が園芸用培養土として用いられる場合、ろ水性と保水性といった相反する特性を有していることが求められる。
【０００６】
そこで本発明者らは、このような従来技術の課題を解決するために、ろ水性と保水性を兼ね備えた人工培養土を提供することを目的として検討を進めた。
【課題を解決するための手段】
【０００７】
上記の課題を解決するために鋭意検討を行った結果、本発明者らは、人工培養土に架橋されたセルロース繊維を含有させることにより、ろ水性と保水性を兼ね備えた人工培養土が得られることを見出した。
具体的に、本発明は、以下の構成を有する。
【０００８】
［１］  架橋されたセルロース繊維を含む人工培養土。
［２］  セルロース繊維はリン酸基又はリン酸基由来の置換基を有し、セルロース繊維の少なくとも一部において、リン酸基又はリン酸基由来の置換基が架橋している［１］に記載の人工培養土。
［３］  塊状物である［１］又は［２］に記載の人工培養土。
［４］  セルロース繊維の含有量は、人工培養土の全固形分質量に対して９０質量％以上である［１］〜［３］のいずれかに記載の人工培養土。
［５］  下記式（ａ）により算出される体積変化率が３０％以下である［１］〜［４］のいずれかに記載の人工培養土。
式（ａ）：
体積変化率（％）＝（イオン交換水に２４時間浸漬した後の人工培養土の体積−イオン交換水に浸漬する前の人工培養土の体積）／イオン交換水に浸漬する前の人工培養土の体積×１００
［６］  下記式（ｂ）により算出される水分率（％）が１３０％以上である［１］〜［５］のいずれかに記載の人工培養土。
式（ｂ）：
水分率（％）＝（人工培養土をイオン交換水に２４時間浸漬した後、２５℃、相対湿度５０％の環境下に２４時間静置した後の人工培養土の質量−イオン交換水に浸漬する前の人工培養土の質量）／イオン交換水に浸漬する前の人工培養土の質量×１００
［７］  セルロース繊維に置換基を導入する工程と、置換基を有するセルロース繊維を成形し成形物を得る工程と、成形物を加熱する工程と、を含む人工培養土の製造方法。
【発明の効果】
【０００９】
本発明によれば、ろ水性と保水性を兼ね備えた人工培養土を得ることができる。
【図面の簡単な説明】
【００１０】
【図１】図１は、繊維原料に対するＮａＯＨ滴下量とｐＨの関係を示すグラフである。
【図２】図２は、実施例で得られたリン酸化セルロース成形物の写真である。
【発明を実施するための形態】
【００１１】
以下において、本発明について詳細に説明する。以下に記載する構成要件の説明は、代表的な実施形態や具体例に基づいてなされることがあるが、本発明はそのような実施形態に限定されるものではない。
【００１２】
（人工培養土）
本発明は、架橋されたセルロース繊維を含む人工培養土に関する。本発明の人工培養土は、架橋されたセルロース繊維を含むものであるため、ろ水性と保水性といった相反する２つの特性を兼ね備えている。
【００１３】
ろ水性に優れる人工培養土は、水はけがよく、特に園芸用植物の土壌として好ましく用いられる。優れたろ水性を達成するためには、人工培養土が吸水により膨張しにくい性質を有することが好ましい。本発明においては、人工培養土は優れた吸水性を有している一方で、吸水による膨張が抑制されている点に特徴がある。
【００１４】
具体的には、本発明の人工培養土においては、下記式（ａ）により算出される体積変化率は３０％以下であることが好ましく、２０％以下であることがより好ましく、１５％以下であることがさらに好ましい。また、体積変化率は０％であってもよい。下記式（ａ）により算出される体積変化率を上記範囲内とすることにより、ろ水性を向上させることができる。
式（ａ）：
体積変化率（％）＝（イオン交換水に２４時間浸漬した後の人工培養土の体積−イオン交換水に浸漬する前の人工培養土の体積）／イオン交換水に浸漬する前の人工培養土の体積×１００
なお、本明細書において、イオン交換水に２４時間浸漬した後の人工培養土の体積は、人工培養土の体積よりも多い十分量の水に人工培養土を浸漬し、その状態で２５℃の室内に２４時間静置し、その後、ろ紙上で人工培養土表面の水滴を除去した後の人工培養土の体積である。また、イオン交換水に浸漬する前の人工培養土の体積は、イオン交換水に浸漬する前の人工培養土をろ紙上に広げて２５℃、相対湿度５０％の環境下で２４時間送風乾燥させた後の人工培養土の体積である。
【００１５】
本発明の人工培養土は、ろ水性に優れている一方で、吸水性や保水性にも優れている点に特徴がある。ここで、吸水性は、人工培養土を十分量の水に２４時間浸漬した後の水分吸収量により評価することができ、保水性は、人工培養土を十分量の水に２４時間浸漬することで吸収させた水の経時後の保持量により評価することができる。本発明の人工培養土は、水に浸漬した直後の水分吸収量が多く、かつ経時後の吸収した水の保持量が多い。
【００１６】
具体的には、本発明の人工培養土においては、下記式（ｂ）により算出される水分率（％）は１３０％以上であることが好ましく、１４０％以上であることがより好ましく、１５０％以上であることがさらに好ましい。なお、下記式（ｂ）により算出される２４時間静置後の水分率（％）の上限値は特に限定されず、例えば、３００％とすることができる。２４時間静置後の水分率（％）を上記範囲内とすることにより、人工培養土の保水性をより効果的に高めることができる。なお、本明細書においては、下記式（ｂ）で算出される水分率（％）を保水率（％）と呼ぶこともできる。
式（ｂ）：
水分率（％）＝（人工培養土をイオン交換水に２４時間浸漬した後、２５℃、相対湿度５０％の環境下に２４時間静置した後の人工培養土の質量−イオン交換水に浸漬する前の人工培養土の質量）／イオン交換水に浸漬する前の人工培養土の質量×１００
なお、本明細書において、人工培養土をイオン交換水に２４時間浸漬した後、２５℃、相対湿度５０％の環境下に２４時間静置した後の人工培養土の質量は、人工培養土の体積よりも多い十分量の水に人工培養土を浸漬し、その状態で２５℃の室内に２４時間静置し、その後、ろ紙上で人工培養土表面の水滴を除去した後に２５℃、相対湿度５０％の環境下に２４時間静置した後の人工培養土の質量である。また、イオン交換水に浸漬する前の人工培養土の質量は、イオン交換水に浸漬する前の人工培養土をろ紙上に広げて２５℃、相対湿度５０％の環境下で２４時間送風乾燥させた後の人工培養土の質量である。
【００１７】
本発明の人工培養土においては、下記式（ｃ）により算出される吸水率（％）は、１３０％以上であることが好ましく、１４０％以上であることがより好ましく、１５０％以上であることがさらに好ましい。なお、下記式（ｃ）により算出される吸水率（％）の上限値は特に限定されず、例えば、３００％とすることができる。下記式（ｃ）により算出される吸水率（％）を上記範囲内とすることにより、人工培養土の吸水性をより効果的に高めることができる。
式（ｃ）：
吸水率（％）＝（人工培養土をイオン交換水に２４時間浸漬した後の人工培養土の質量−イオン交換水に浸漬する前の人工培養土の質量）／イオン交換水に浸漬する前の人工培養土の質量×１００
なお、本明細書において、人工培養土をイオン交換水に２４時間浸漬した後の人工培養土の質量は、人工培養土の体積よりも多い十分量の水に人工培養土を浸漬し、その状態で２５℃の室内に２４時間静置し、その後、ろ紙上で人工培養土表面の水滴を除去した後の人工培養土の質量である。また、イオン交換水に浸漬する前の人工培養土の質量は、イオン交換水に浸漬する前の人工培養土をろ紙上に広げて２５℃、相対湿度５０％の環境下で２４時間送風乾燥させた後の人工培養土の質量である。
【００１８】
本発明の人工培養土の全質量に対する水分含有量は５０質量％以下であることが好ましく、３０質量％以下であることがより好ましく、２０質量％以下であることがさらに好ましい。なお、本発明において、人工培養土の水分含有量は０質量％であってもよい。
人工培養土の水分含有量を測定する際には、１０５℃の条件下で２４時間乾燥する前後の重量を測定し、下記式により算出することができる。
水分含有量（質量％）＝（乾燥前の重量−乾燥後の重量）／乾燥後の重量×１００
【００１９】
本発明の人工培養土の密度は、特に限定されるものではないが、０．５０ｇ／ｃｍ3以下であることが好ましく、０．３０ｇ／ｃｍ3以下であることがより好ましい。また、人工培養土の密度は、０．０１ｇ／ｃｍ3以上であることが好ましい。人工培養土の密度を上記範囲内とすることにより、人工培養土を軽量化することも可能となる。
【００２０】
本発明の人工培養土は、塊状物であることが好ましい。塊状物としては、例えば、粒状物、粉状物、綿状物等を挙げることができる。塊状物の平均粒径は０．５ｍｍ以上であることが好ましく、１ｍｍ以上であることがより好ましく、３ｍｍ以上であることがさらに好ましい。なお、塊状物は必ずしも円形ではないため、本明細書において塊状物の平均粒径は塊状物の外接円の直径と定義する。
【００２１】
本発明の人工培養土は、複数の固形物の集合体であり、例えば、塊状物であることが好ましい。すなわち、本発明は、人工培養土として用いられる架橋されたセルロース繊維からなる塊状物に関するものでもある。このような人工培養土は、単独で植物の栽培に用いることもできるし、他の用土や肥料等と混合して土壌を構成してもよい。
【００２２】
（セルロース繊維）
本発明の人工培養土は、架橋されたセルロース繊維を含む。人工培養土におけるセルロース繊維の含有量は、人工培養土の全固形分質量に対して９０質量％以上であることが好ましく、９５質量％以上であることがより好ましく、９９質量％以上であることがさらに好ましい。なお、人工培養土の全固形分がセルロース繊維から構成されていてもよい。すなわち、本発明の人工培養土は、バインダー成分や吸収促進剤等の添加剤を含まないか、含んでいたとしても少量である。
【００２３】
なお、人工培養土の全固形分質量は、人工培養土の絶乾質量である。人工培養土を絶乾にする方法としては、例えば、１０５℃±２℃に設定された送風乾燥機内での乾燥を挙げることができるが、特に限定されない。測定の際には培養土が吹き飛ばされないよう、秤量ビン等の機器を適宜使用することができる。
全固形分中のセルロース繊維の含有量は、セルロース繊維以外に含まれる成分または
セルロース繊維のみを抽出あるいは分解する方法で適宜算出することが出来るが、前述の通り、通常は、人工培養土の大部分はセルロース繊維で構成されており、実質的に全固形分質量の値はセルロース繊維の質量に極めて近くなる。
【００２４】
セルロース繊維を得るためのセルロース原料としては特に限定されないが、入手しやすく安価である点から、パルプを用いることが好ましい。パルプとしては、木材パルプ、非木材パルプ、脱墨パルプを挙げることができる。木材パルプとしては例えば、広葉樹クラフトパルプ（ＬＢＫＰ）、針葉樹クラフトパルプ（ＮＢＫＰ）、サルファイトパルプ（ＳＰ）、溶解パルプ（ＤＰ）、ソーダパルプ（ＡＰ）、未晒しクラフトパルプ（ＵＫＰ）、酸素漂白クラフトパルプ（ＯＫＰ）等の化学パルプ等が挙げられる。また、セミケミカルパルプ（ＳＣＰ）、ケミグラウンドウッドパルプ（ＣＧＰ）等の半化学パルプ、砕木パルプ（ＧＰ）、サーモメカニカルパルプ（ＴＭＰ、ＢＣＴＭＰ）等の機械パルプ等が挙げられるが、特に限定されない。非木材パルプとしてはコットンリンターやコットンリント等の綿系パルプ、麻、麦わら、バガス等の非木材系パルプ、ホヤや海草等から単離されるセルロース、キチン、キトサン等が挙げられるが、特に限定されない。脱墨パルプとしては古紙を原料とする脱墨パルプが挙げられるが、特に限定されない。本実施態様のパルプは上記の１種を単独で用いてもよいし、２種以上混合して用いてもよい。上記パルプの中で、入手のしやすさという点で、セルロースを含む木材パルプ、脱墨パルプが好ましい。
【００２５】
本発明において、リン酸基を有するセルロース繊維の繊維幅は特に限定されない。例えば、リン酸基を有するセルロース繊維の繊維幅は１０００ｎｍよりも大きいものであってもよく、１０００ｎｍ以下であってもよい。また、繊維幅が１０００ｎｍよりも大きいセルロース繊維と、繊維幅が１０００ｎｍ以下のセルロース繊維が混在していてもよい。なお、セルロース繊維の繊維幅が１０００ｎｍ以下である場合、このようなセルロース繊維を微細繊維状セルロースと呼ぶこともある。
【００２６】
ここで、セルロース繊維の繊維幅は、電子顕微鏡観察によって以下の方法で測定することができる。まず、濃度０．０５質量％以上０．１質量％以下のセルロース繊維水系懸濁液を調製し、この懸濁液を親水化処理したカーボン膜被覆グリッド上にキャストしてＴＥＭ観察用試料とする。この際、ガラス上にキャストした表面のＳＥＭ像を観察してもよい。構成する繊維の幅に応じて１０００倍、５０００倍、１００００倍あるいは５００００倍のいずれかの倍率で電子顕微鏡画像による観察を行う。但し、試料、観察条件や倍率は下記の条件を満たすように調整する。
【００２７】
（１）観察画像内の任意箇所に一本の直線Ｘを引き、該直線Ｘに対し、２０本以上の繊維が交差する。
（２）同じ画像内で該直線と垂直に交差する直線Ｙを引き、該直線Ｙに対し、２０本以上の繊維が交差する。
【００２８】
上記条件を満足する観察画像に対し、直線Ｘ、直線Ｙと交錯する繊維の幅を目視で読み取る。こうして少なくとも重なっていない表面部分の画像を３組以上観察し、各々の画像に対して、直線Ｘ、直線Ｙと交錯する繊維の幅を読み取る。このように少なくとも２０本×２×３＝１２０本の繊維幅を読み取る。
【００２９】
セルロース繊維の平均繊維長は特に限定されないが、０．１ｍｍ以上であることが好ましく、０．６ｍｍ以上であることがより好ましい。また、５ｍｍ以下であることが好ましく、２ｍｍ以下であることがより好ましい。セルロース繊維の平均繊維長を上記範囲内とすることにより、セルロース繊維を塊状物に成形した際の強度を高めることができる。ここで、セルロース繊維の平均繊維長は、例えば、カヤーニオートメーション社のカヤーニ繊維長測定器（ＦＳ−２００形）を用い、長さ加重平均繊維長を測定することにより求めることができる。また、繊維の長さに応じて走査型顕微鏡（ＳＥＭ）、透過電子顕微鏡（ＴＥＭ）等を用いて測定することもできる。
【００３０】
セルロース繊維は、置換基を有するものであることが好ましく、リン酸基又はリン酸基由来の置換基（単にリン酸基ということもある）を有するものであることがより好ましい。本発明の人工培養土においては、セルロース繊維の少なくとも一部において、リン酸基又はリン酸基由来の置換基が架橋していることが好ましい。
【００３１】
本発明の人工培養土は、架橋されたセルロース繊維を含むものであり、このような架橋構造はセルロース繊維に導入された置換基同士の縮合により形成される。置換基がリン酸基である場合は、セルロース繊維に導入されたリン酸基同士が縮合することによりセルロース繊維が架橋される。また、本発明においては、リン酸基以外に架橋構造を形成し得る基としては、セルロース繊維が含むヒドロキシル基を挙げることが出来る。この場合、クエン酸のような多価カルボン酸と、複数のエステル結合を形成させてもよいし、ホルムアルデヒドを用いれば、メチレンジオキシ（−ＯＣＨ2Ｏ−）構造を形成することもできる。
【００３２】
リン酸化セルロース繊維におけるリン酸基はリン酸からヒドロキシル基を取り除いたものにあたる、２価の官能基である。具体的には−ＰＯ3Ｈ2で表される基である。リン酸基に由来する置換基は、リン酸基が縮重合した基、リン酸基の塩、リン酸エステル基などの置換基が含まれ、イオン性置換基であることが好ましい。
【００３３】
本発明では、リン酸基又はリン酸基に由来する置換基は、下記式（１）で表される置換基であってもよい。
【化１】
2018130089.tif 000003
【００３４】
式（１）中、ａ、ｂ、ｍ及びｎはそれぞれ独立に整数を表す（ただし、ａ＝ｂ×ｍである）；αn（ｎ＝１以上ｎ以下の整数）およびα’はそれぞれ独立にＲ又はＯＲを表す。Ｒは、水素原子、飽和−直鎖状炭化水素基、飽和−分岐鎖状炭化水素基、飽和−環状炭化水素基、不飽和−直鎖状炭化水素基、不飽和−分岐鎖状炭化水素基、芳香族基、又はこれらの誘導基である；βは有機物または無機物からなる１価以上の陽イオンである。
【００３５】
セルロース繊維が有するリン酸基の含有量は、セルロース繊維１ｇ（質量）あたり０．１０ｍｍｏｌ／ｇ以上であることが好ましく、０．２０ｍｍｏｌ／ｇ以上であることがより好ましく、０．５０ｍｍｏｌ／ｇ以上であることがさらに好ましく、１．００ｍｍｏｌ／ｇ以上であることが一層好ましく、１．２０ｍｍｏｌ／ｇ以上であることがより一層好ましく、１．３０ｍｍｏｌ／ｇ以上であることが特に好ましく、１．６０ｍｍｏｌ／ｇ以上であることが最も好ましい。また、リン酸基の含有量は、３．６５ｍｍｏｌ／ｇ以下であることが好ましく、３．５ｍｍｏｌ／ｇ以下であることがより好ましく、３．０ｍｍｏｌ／ｇ以下であることがさらに好ましい。なお、本明細書において、セルロース繊維が有するリン酸基の含有量は、後述するようにセルロース繊維が有するリン酸基の強酸性基量と等しい。
【００３６】
セルロース繊維が有するリン酸基の含有量は、中和滴定法により測定することができる。中和滴定法による測定の際には、リン酸基を完全に酸型に変換させた後、機械処理工程（微細化工程）により微細化を行い、得られた微細繊維状セルロース含有スラリーに、水酸化ナトリウム水溶液を加えながらｐＨの変化を求めることにより、導入量を測定する。
【００３７】
リン酸基の酸型への変換は、セルロース繊維を含む人工培養土を、セルロース繊維濃度が２質量％となるようイオン交換水で希釈し、攪拌しながら、十分な量の１Ｎ塩酸水溶液を少しずつ添加することで行う。リン酸基の酸型への変換では、上記のセルロース繊維含有スラリーを脱水し、脱水シートを得た後、再びイオン交換水で希釈し、１Ｎ塩酸水溶液を添加する操作を繰り返すことにより、セルロース繊維に含まれるリン酸基を完全に酸型へ変化させることが好ましい。そして、リン酸基の酸型への変換工程の後には、得られたセルロース繊維含有スラリーを攪拌して均一に分散させた後、濾過脱水して脱水シートを得る操作を繰り返すことにより、余剰の塩酸を十分に洗い流すことが好ましい。
【００３８】
機械処理工程（微細化工程）では、得られた脱水シートにイオン交換水を注ぎ、セルロース繊維濃度が０．３質量％のセルロース繊維含有スラリーを得て、このスラリーを、解繊処理装置（エムテクニック社製、クレアミックス‐２．２Ｓ）を用いて、２１５００回転／分の条件で３０分間処理する。このようにして、微細繊維状セルロース含有スラリーを得る。
【００３９】
アルカリを用いた滴定では、微細繊維状セルロース含有スラリーに、０．１Ｎの水酸化ナトリウム水溶液を加えながら、分散液が示すｐＨの値の変化を計測する。この中和滴定では、アルカリ（水酸化ナトリウム水溶液）を加えた量に対して測定したｐＨをプロットした曲線において、増分（ｐＨのアルカリ滴下量に対する微分値）が極大となる点を二つ与える（増分が最大となる点と、２番目に大きくなる点）。このうち、アルカリを加えはじめて先に得られる増分の極大点（以下、第１終点と呼ぶ）までに必要としたアルカリ量が、滴定に使用した分散液中の強酸性基量と等しく、次に得られる増分の極大点（以下、第２終点と呼ぶ）までに必要としたアルカリ量が滴定に使用した分散液中の弱酸性基量と等しくなる。第１終点までに必要としたアルカリ量（ｍｍｏｌ）を、滴定対象の微細繊維状セルロース含有スラリー中の固形分（ｇ）で除して、第１解離アルカリ量（ｍｍｏｌ／ｇ）とし、この量をセルロース繊維が有するリン酸基の含有量とする。
【００４０】
図１は、中和滴定において、アルカリ（水酸化ナトリウム水溶液）を加えた量に対して測定したｐＨをプロットした曲線を例示したものである。第１終点までの領域を第１領域、第２終点までの領域を第２領域という。なお、第２領域の後には第３領域がある。すなわち、３つの領域が現れる。図１において、第１領域で必要としたアルカリ量が、滴定に使用したスラリー中の強酸性基量と等しく、第２領域で必要としたアルカリ量が滴定に使用したスラリー中の弱酸性基量と等しくなる。
【００４１】
架橋構造は、セルロース繊維に導入された置換基（例えばリン酸基同士）が縮合することによって形成される。セルロース繊維にリン酸基が導入された場合、架橋構造は、ピロリン酸の２つのＰ原子に１つずつ、セルロースのグルコースユニットが、Ｏ原子を介して結合した構造となる。したがって、架橋構造が形成されると、見かけ上、弱酸性基が失われ、第１終点までに必要としたアルカリ量と比較して第２終点までに必要としたアルカリ量が少なくなる。ここで、セルロース繊維に導入されたリン酸基同士が全く縮合していない場合、セルロース繊維に導入されている強酸性基量と、弱酸性基量は等しい。このため、架橋構造が形成されることで失われた弱酸性基の量を２で除した値は架橋構造量（架橋点数）を表すことになる。すなわち、架橋構造量（架橋点数）は、第１終点までに要したアルカリ量（第１解離アルカリ量）と第２終点までに要したアルカリ量（第２解離アルカリ量）の差分を２で除した値に等しい。架橋構造量（架橋点数）は下記式（１）で表される。
架橋構造量（架橋点数）＝（セルロース繊維に含まれる強酸性基量−セルロース繊維に含まれる弱酸性基量）／２                            式（１）
【００４２】
本発明においては、上記式（１）で算出されるセルロース繊維の架橋構造量（架橋点数）は０．２０ｍｍｏｌ／ｇ以上であればよく、０．２５ｍｍｏｌ／ｇ以上であることが好ましく、０．３０ｍｍｏｌ／ｇ以上であることがより好ましい。なお、架橋構造量（架橋点数）の上限値は、セルロース繊維に含まれる強酸性基量を２で除した値となるため、例えば１．８２ｍｍｏｌ／ｇ以下となる。
【００４３】
セルロース繊維は、対イオンを有していてもよい。対イオンは、無機イオンであっても有機イオンであってもよい。無機イオンとしては、アルカリ金属イオンに代表される１価の金属イオン、アルカリ土類金属イオンに代表される２価の金属イオン、その他、非金属の陽イオンであるアンモニウムイオン、アルミニウムイオン、スズイオン、鉛イオンなどの卑金属イオン、その他、銀イオン、銅イオン、鉄イオンなどの遷移金属イオンが挙げられる。有機イオンとしては、有機アンモニウムイオンや、有機ホスホニウムイオンが挙げられる。保水性を高めたい場合は、１価の陽イオンを対イオンとすることが好ましく、汎用性の観点から、アンモニウムイオン、アルカリ金属イオンを対イオンとすることがより好ましく、ナトリウムイオン、アンモニウムイオンを対イオンとすることがさらに好ましい。
【００４４】
（任意成分）
本発明の人工培養土には、セルロース繊維以外の任意成分が含まれていてもよい。任意成分としては、たとえば、消泡剤、潤滑剤、界面活性剤、紫外線吸収剤、染料、顔料、填料、安定剤、アルコール等の水と混和可能な有機溶媒、防腐剤、有機微粒子、無機微粒子等を挙げることができる。なお、人工培養土に任意成分が含まれる場合は、人工培養土の全固形分質量に対して１０質量％未満であることが好ましい。
【００４５】
（人工培養土の製造方法）
本発明は、人工培養土の製造方法に関するものでもある。人工培養土の製造方法は、セルロース繊維に置換基を導入する工程（置換基導入工程）と、置換基を有するセルロース繊維を成形し成形物を得る工程（成形工程）と、成形物を加熱する工程（加熱工程）と、を含む。
【００４６】
＜置換基導入工程＞
置換基導入工程では、上述した置換基をセルロース繊維に導入することが好ましい。置換基としては、リン酸基又はリン酸基由来の置換基であることが好ましく、置換基導入工程は、リン酸基導入工程であることが好ましい。
【００４７】
リン酸基導入工程では、セルロース繊維（パルプ）に対し、リン酸基又はリン酸基由来の置換基を有する化合物及びその塩から選択される少なくとも１種（以下、「リン酸化剤」又は「化合物Ａ」ともいう）を反応させることにより行うことができる。このようなリン酸化剤は、乾燥状態または湿潤状態のセルロース繊維に粉末や水溶液の状態で混合してもよい。また別の例としては、セルロース繊維のスラリーにリン酸化剤の粉末や水溶液を添加してもよい。すなわち、リン酸基導入工程は、少なくとも、セルロース繊維とリン酸化剤を混合する工程を含む。
【００４８】
リン酸基導入工程は、セルロース繊維にリン酸化剤を反応させることにより行うことができるが、この反応は、尿素及びその誘導体から選択される少なくとも１種（以下、「化合物Ｂ」ともいう）の存在下で行ってもよい。
【００４９】
化合物Ａを化合物Ｂの共存下でセルロース繊維に作用させる方法の一例としては、乾燥状態または湿潤状態のセルロース繊維に化合物Ａ及び化合物Ｂの粉末や水溶液を混合する方法が挙げられる。また別の例としては、セルロース繊維含有スラリーに化合物Ａ及び化合物Ｂの粉末や水溶液を添加する方法が挙げられる。これらのうち、反応の均一性が高いことから、乾燥状態のセルロース繊維に化合物Ａおよび化合物Ｂの水溶液を添加する方法、または湿潤状態のセルロース繊維に化合物Ａおよび化合物Ｂの粉末や水溶液を添加する方法が好ましい。また、化合物Ａと化合物Ｂは同時に添加してもよいし、別々に添加してもよい。また、初めに反応に供試する化合物Ａと化合物Ｂを水溶液として添加して、圧搾により余剰の薬液を除いてもよい。セルロース繊維の形態は綿状や薄いシート状であることが好ましいが、特に限定されない。
【００５０】
リン酸化剤（化合物Ａ）は、リン酸基を有する化合物及びその塩から選択される少なくとも１種である。リン酸基を有する化合物としては、リン酸、リン酸のリチウム塩、リン酸のナトリウム塩、リン酸のカリウム塩、リン酸のアンモニウム塩などが挙げられるが、特に限定されない。リン酸のリチウム塩としては、リン酸二水素リチウム、リン酸水素二リチウム、リン酸三リチウム、ピロリン酸リチウム、またはポリリン酸リチウムなどが挙げられる。リン酸のナトリウム塩としてはリン酸二水素ナトリウム、リン酸水素二ナトリウム、リン酸三ナトリウム、ピロリン酸ナトリウム、またはポリリン酸ナトリウムなどが挙げられる。リン酸のカリウム塩としてはリン酸二水素カリウム、リン酸水素二カリウム、リン酸三カリウム、ピロリン酸カリウム、またはポリリン酸カリウムなどが挙げられる。リン酸のアンモニウム塩としては、リン酸二水素アンモニウム、リン酸水素二アンモニウム、リン酸三アンモニウム、ピロリン酸アンモニウム、ポリリン酸アンモニウムなどが挙げられる。中でも、リン酸、リン酸のナトリウム塩、又はリン酸のカリウム塩、リン酸のアンモニウム塩は好ましく用いられる。
【００５１】
反応の均一性が高まり、かつリン酸基導入の効率がより高くなることからリン酸化剤（化合物Ａ）は水溶液として用いることが好ましい。リン酸化剤（化合物Ａ）の水溶液のｐＨは特に限定されないが、リン酸基の導入の効率が高くなることから７以下であることが好ましく、セルロース繊維の加水分解を抑える観点からｐＨ３以上ｐＨ７以下がさらに好ましい。化合物Ａの水溶液のｐＨは例えば、リン酸基を有する化合物のうち、酸性を示すものとアルカリ性を示すものを併用し、その量比を変えて調整してもよい。リン酸化剤（化合物Ａ）の水溶液のｐＨは、リン酸基を有する化合物のうち、酸性を示すものに無機アルカリまたは有機アルカリを添加すること等により調整してもよい。
【００５２】
セルロース繊維に対するリン酸化剤（化合物Ａ）の添加量は特に限定されないが、リン酸化剤（化合物Ａ）の添加量をリン原子量に換算した場合、セルロース繊維（絶乾質量）に対するリン原子の添加量は０．５質量％以上１００質量％以下が好ましく、１質量％以上５０質量％以下がより好ましく、２質量％以上３０質量％以下が最も好ましい。セルロース繊維に対するリン原子の添加量が上記範囲内であれば、リン酸化セルロース繊維の収率をより向上させることができる。セルロース繊維に対するリン原子の添加量を１００質量％以下とすることにより、収率向上の効果とコストのバランスをとることができる。一方、セルロース繊維に対するリン原子の添加量を上記下限値以上とすることにより、収率を高めることができる。
【００５３】
本実施態様で使用する化合物Ｂとしては、尿素、ビウレット、１−フェニル尿素、１−ベンジル尿素、１−メチル尿素、１−エチル尿素などが挙げられる。
【００５４】
化合物Ｂは化合物Ａと同様に水溶液として用いることが好ましい。また、反応の均一性が高まることから化合物Ａと化合物Ｂの両方が溶解した水溶液を用いることが好ましい。セルロース繊維（絶乾質量）に対する化合物Ｂの添加量は１質量％以上５００質量％以下であることが好ましく、１０質量％以上４００質量％以下であることがより好ましく、１００質量％以上３５０質量％以下であることがさらに好ましく、１５０質量％以上３００質量％以下であることが特に好ましい。
【００５５】
化合物Ａと化合物Ｂの他に、アミド類またはアミン類を反応系に含んでもよい。アミド類としては、ホルムアミド、ジメチルホルムアミド、アセトアミド、ジメチルアセトアミドなどが挙げられる。アミン類としては、メチルアミン、エチルアミン、トリメチルアミン、トリエチルアミン、モノエタノールアミン、ジエタノールアミン、トリエタノールアミン、ピリジン、エチレンジアミン、ヘキサメチレンジアミンなどが挙げられる。これらの中でも、特にトリエチルアミンは良好な反応触媒として働くことが知られている。
【００５６】
＜成形工程＞
成形工程では、リン酸基導入工程を経たセルロース繊維（パルプ）を成形する。リン酸基導入工程を経たセルロース繊維はリン酸化薬液含浸セルロース繊維もしくはリン酸化薬液含浸パルプであることが好ましい。成形工程では、リン酸化薬液含浸セルロース繊維（リン酸化薬液含浸パルプ）を塊状となるように成形することが好ましい。例えば、リン酸化薬液含浸セルロース繊維（リン酸化薬液含浸パルプ）を細かく刻んだ後に、塊状に成形することができる。この際、塊状物の平均粒径が０．５ｍｍ以上となるように成形することが好ましく、１ｍｍ以上となるように成形することがより好ましく、３ｍｍ以上となるように成形することがさらに好ましい。
【００５７】
＜加熱工程＞
加熱工程では、成形工程で成形したセルロース繊維（パルプ）を加熱処理する。このような加熱工程を設けることで、セルロース繊維にリン酸基を効率的に導入し、さらにリン酸基又はリン酸基由来の置換基の少なくとも一部を架橋させることができる。このようにセルロース繊維間に架橋構造を形成することで、形状安定性に優れた成形物（人工培養土）を得ることができる。本発明の人工培養土は、水に濡れた場合であってもその形状を保持することができ、優れたろ水性を発揮することができる。
【００５８】
加熱工程における加熱処理温度は、セルロース繊維の熱分解や加水分解反応を抑えながら、リン酸基の架橋を促進し得る温度を選択することが好ましい。また、加熱処理温度は、上述した式（１）で算出されるセルロース繊維の架橋点数が所定値以上となるようにリン酸基又はリン酸基由来の置換基を架橋させる温度を選択することが好ましい。加熱処理温度は、具体的には５０℃以上３００℃以下であることが好ましく、１００℃以上２５０℃以下であることがより好ましく、１３０℃以上２００℃以下であることがさらに好ましい。また、加熱には減圧乾燥機、赤外線加熱装置、マイクロ波加熱装置を用いてもよい。
【００５９】
加熱処理に用いる加熱装置としては、成形したセルロース繊維（パルプ）が保持する水分及びリン酸基などの繊維の水酸基への付加反応で生じる水分を常に装置系外に排出できる装置であることが好ましく、例えば送風方式のオーブン等が好ましい。装置系内の水分を常に排出すれば、リン酸エステル化の逆反応であるリン酸エステル結合の加水分解反応を抑制できることに加えて、セルロース繊維中の糖鎖の酸加水分解を抑制することができる。
【００６０】
加熱処理の時間（加熱時間）は、加熱温度にも影響されるが、リン酸化剤とセルロース繊維が混合され、熱源に晒されてから１０秒以上３００分以下であることが好ましく、１分以上２７０分以下であることがより好ましく、１０分以上１２０分以下であることがさらに好ましい。本発明においては、加熱処理温度と加熱時間を適切な範囲とすることにより、リン酸基の導入量と架橋点数を好ましい範囲内とすることができる。
【００６１】
＜洗浄工程＞
加熱工程の後には、さらに洗浄工程が設けられることが好ましい。洗浄工程では、リン酸化剤等の余剰の薬液を洗い流す。洗浄工程では、架橋されたセルロース繊維を含む成形物（人工培養土）にイオン交換水を注ぎ攪拌した後に固液分離を行う操作を繰り返すことが好ましい。
【００６２】
＜乾燥工程＞
洗浄工程の後には、乾燥工程が設けられることが好ましい。乾燥工程を設けることにより、軽量で持ち運びが容易や人工培養土を得ることができる。乾燥工程では、２０℃以上１００℃以下の環境下に人工培養土を静置することが好ましい。この際、送風乾燥を行うことも好ましい。
【００６３】
（用途）
本発明の人工培養土はろ水性と保水性を兼ね備えたものであるため、園芸用の人工培養土として好ましく用いられる。天然由来の用土の使用は資源枯渇という問題をはらんでいるが、本発明の人工培養土はこのような天然由来の用土の代替品として用いることができるため、天然資源の保全という役割も期待される。
【００６４】
また、天然由来の用土を販売用にパッケージする際には、採掘後に燻煙等により病原菌や害虫などの除去処理を行う必要があるが、本発明の人工培養土には、病原菌や害虫などが含まれていないため、除去処理を行う必要がないという点にも利点がある。
さらに、本発明の人工培養土は、生分解性を有しているため、廃棄処理が容易であり、かつ土壌改良剤としても機能し得る。また、セルロース繊維がリン酸基を有するものである場合、人工培養土を土壌中に混合することでリン酸が溶出するため、追肥効果も見込むことができる。
【実施例】
【００６５】
以下に実施例と参考例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００６６】
（実施例）
＜リン酸化セルロース成形物の調製＞
針葉樹クラフトパルプとして、王子製紙製のパルプ（固形分９６質量％、坪量２１３ｇ／ｍ2シート状）を原料（以下、原料パルプという）として使用した。上記原料パルプ（絶乾質量）１００質量部に、リン酸二水素アンモニウムと尿素の混合水溶液を含浸し、リン酸二水素アンモニウム４５質量部、尿素１２０質量部、イオン交換水１５０質量部となるように圧搾し、薬液含浸パルプを得た。得られた薬液含浸パルプを手でちぎり、５〜７ｍｍ程度の大きさとなるよう丸めた後、１６５℃の熱風乾燥機で１０分間乾燥・加熱処理し、パルプ中のセルロースにリン酸基及びリン酸架橋構造を導入し、リン酸化セルロース成形物を得た。
【００６７】
リン酸化セルロース成形物１質量部に対し１００質量部のイオン交換水を加え、マグネチックスターラーで撹拌後、Ｎｏ２のろ紙を用いてリン酸化セルロース成形物とろ液を分離した。この操作を３回繰り返し、リン酸化セルロース成形物に付着した余剰の反応薬液を洗浄除去した。その後、リン酸化セルロース成形物をろ紙上に広げて２５℃、相対湿度５０％の環境下で２４時間送風乾燥させた。なお、得られたリン酸化セルロース成形物（人工培養土）は、図２の写真のとおりであった。
【００６８】
（参考例）
参考例として、市販の園芸用鹿沼土を用いた。使用の前には、市販の園芸用鹿沼土から、あらかじめ混入している木片、砂粒等を目視にて取り除いた。なお、粒状の鹿沼土の表面には、擦れ合うことで生じた鹿沼土の粉状屑が付着しているため、園芸用鹿沼土の表面をイオン交換水で洗浄し、粒表面に付着している粉状の鹿沼土を除去した後、ろ紙上に広げて２５℃、相対湿度５０％の環境下で２４時間送風乾燥した。
【００６９】
（分析）
＜リン酸基導入量の測定＞
リン酸化セルロース成形物のリン酸基の導入量は、中和滴定法により測定した。具体的には、リン酸化セルロース成形物のセルロース繊維に含まれるリン酸基を完全に酸型に変換させた後、機械処理工程（微細化工程）により微細化を行い、得られた微細繊維状セルロース含有スラリーに、０．１Ｎの水酸化ナトリウム水溶液を加えながら、スラリー（分散液）が示すｐＨの変化を求めることにより、導入量を測定した。
リン酸基の酸型への変換では、得られたリン酸化セルロース成形物を、セルロース繊維濃度が２質量％となるようイオン交換水で希釈し、攪拌しながら、十分な量の１Ｎ塩酸水溶液を少しずつ添加した。次いで、このセルロース繊維含有スラリーを１５分間撹拌したのち脱水し、脱水シートを得た後、再びイオン交換水で希釈し、１Ｎ塩酸水溶液を添加する操作を繰り返すことにより、セルロース繊維に含まれるリン酸基を完全に酸型へ変化させた。さらに、このセルロース繊維含有スラリーを攪拌して均一に分散させた後、濾過脱水して脱水シートを得る操作を繰り返すことにより、余剰の塩酸を十分に洗い流した。
機械処理工程では、得られた脱水シートにイオン交換水を注ぎ、セルロース繊維濃度が０．３質量％のセルロース繊維含有スラリーを得た。このスラリーを、解繊処理装置（エムテクニック社製、クレアミックス−２．２Ｓ）を用いて、２１５００回転／分の条件で３０分間処理した。
【００７０】
アルカリを用いた滴定では、微細繊維状セルロース含有スラリーに０．１Ｎの水酸化ナトリウム水溶液を加えながら、分散液が示すｐＨの値の変化を計測した。この中和滴定では、アルカリを加えた量に対して測定したｐＨをプロットした曲線において、増分（ｐＨのアルカリ滴下量に対する微分値）が極大となる点を二つ与える（増分が最大となる点と、２番目に大きくなる点）。このうち、アルカリを加えはじめて先に得られる増分の極大点（以下、第１終点と呼ぶ）、までに必要としたアルカリ量が、滴定に使用した分散液中の強酸性基量と等しく、次に得られる増分の極大点（以下、第２終点と呼ぶ）までに必要としたアルカリ量が滴定に使用した分散液中の弱酸性基量と等しくなる。
第１終点までに必要としたアルカリ量（ｍｍｏｌ）を、滴定対象分散液中の固形分（ｇ）で除して、第１解離アルカリ量（ｍｍｏｌ／ｇ）とし、この量をリン酸基の導入量とした。
【００７１】
＜架橋点数の測定＞
架橋構造は、セルロース繊維に導入されたリン酸基同士が脱水縮合することによって形成されると考えられる。すなわち、架橋構造は、ピロリン酸の２つのＰ原子に１つずつ、セルロースのグルコースユニットが、Ｏ原子を介して結合した構造となる。したがって、架橋リン酸基が形成されると、見かけ上弱酸性基が失われ、第１終点までに必要としたアルカリ量と比較して第２終点までに必要としたアルカリ量が少なくなる。すなわち、架橋点数は、第１終点までに要したアルカリ量（第１解離アルカリ量）と第２終点までに要したアルカリ量（第２解離アルカリ量）の差分を２で除した値に等しい。
【００７２】
【表１】
2018130089.tif 000004
【００７３】
（評価）
実施例のリン酸化セルロース成形物（人工培養土）の水分保持特性を評価した。
【００７４】
＜吸水量・ろ水性の測定＞
質量既知の１００ｍＬ容量のガラス製メスシリンダーを１本ずつ用意し、洗浄後乾燥させたリン酸化セルロース成形物及び洗浄後乾燥させた鹿沼土をいずれも５５ｍＬになるように入れ、重量を測定した。このメスシリンダーにイオン交換水を、リン酸化セルロース成形物もしくは鹿沼土が十分に浸る程度注ぎ、２５℃の室内に２４時間静置した。それぞれのサンプルに十分に吸水させた後、Ｎｏ２のろ紙を用いて水を分離し、ろ紙上に広げて表面の水滴を除去してからメスシリンダーに戻し、体積と重量を測定した（表２）。
【００７５】
【表２】
2018130089.tif 000005
【００７６】
＜保水率（水分量の経時変化）の測定＞
洗浄後乾燥させたリン酸化セルロース成形物及び洗浄後乾燥させた鹿沼土を５０ｍＬずつ取り、イオン交換水を、リン酸化セルロース成形物もしくは鹿沼土が十分に浸る程度加えて２５℃で２４時間静置した。それぞれのサンプルに十分に吸水させた後、Ｎｏ２のろ紙を用いて水を分離し、ろ紙上に広げて表面の水滴を除去した。その後、それぞれのサンプルを２００ｍＬのプラスチックカップに入れ、重量を測定したのち、２５℃、相対湿度５０％の実験室内に静置し、数日おきに重量を測定して水分量の変化を確認した（表３）。
【００７７】
【表３】
2018130089.tif 000006
【００７８】
表２及び３に示されているように、実施例のリン酸化セルロース成形物は、吸水性及び保水性に優れていた。また、実施例のリン酸化セルロース成形物においては、吸水量が多いにも関わらず吸水後の体積の増加が抑えられていることから、ろ水性に優れていると言える。
【図１】
2018130089.tif 000007
【図２】
2018130089.tif 000008